КОМПОЗИЦИИ, ВКЛЮЧАЮЩИЕ СОПОЛИМЕР ТВЕРДОГО ОЛИГОМЕРА И ГИДРОФОБНЫЙ МОНОМЕР И/ИЛИ ГАЗОФАЗНЫЙ МОНОМЕР, И СПОСОБЫ ИХ ПОЛУЧЕНИЯ

1. Композиция, включающая:
сополимер, полученный полимеризацией гидрофобного мономера и/или газофазного мономера в присутствии твердого олигомера.
2. Композиция по п. 1, в которой сополимер дополнительно образован из гидрофильного мономера.
3. Композиция по п. 2, в которой гидрофильный мономер включает мономер карбоновой кислоты.
4. Композиция по п. 1, в которой сополимер образован из гидрофобного мономера.
5. Композиция по п. 4, в которой гидрофобный мономер включает стирол, бутадиен, гидрофобный мономер на основе карбоновой кислоты или их смесь.
6. Композиция по п. 5, в которой гидрофобный мономер включает стирол и гидрофобный мономер на основе (мет)акриловой кислоты.
7. Композиция по п. 5, в которой гидрофобный мономер включает стирол и бутадиен.
8. Композиция по п. 7, в которой сополимер образован из 4-80% масс. стирола, 4-80% масс. бутадиена и 8-25% масс. твердого олигомера.
9. Композиция по п. 8, в которой сополимер образован из 25-59% масс. стирола, 25-59% масс. бутадиена и 8-25% масс. твердого олигомера.
10. Композиция по п. 7, в которой сополимер образован из 42-59% масс. бутадиена.
11. Композиция по п. 5, в которой гидрофобный мономер представляет собой бутадиен.
12. Композиция по п. 1, в которой сополимер образован из газофазного мономера.
13. Композиция по п. 12, в которой газофазный мономер выбран из группы, включающей этилен, пропилен, изобутилен, винилхлорид, винилиденхлорид или их смесь.
14. Композиция по п. 13, в которой газофазным мономером является этилен.
15. Композиция по п. 14, в которой сополимер дополнительно образован из винилацетата.
16. Композиция по п. 15, в которой сополимер образован из этилена и 81% масс. или менее винилацетата.
17. Композиция по п. 16, в которой сополимер образован из 16-41% масс. этилена, 41-67% масс. винилацетата и 8-25% масс. твердого олигомера.
18. Композиция по п. 1, в которой твердый олигомер образован из винилароматического мономера.
19. Композиция по п. 18, в которой винилароматический мономер выбран из группы, включающей стирол, α-метилстирол или их комбинацию.
20. Композиция по п. 18, в которой твердый олигомер дополнительно образован из мономера карбоновой кислоты или ее соли или эфира.
21. Композиция по п. 20, в которой мономер карбоновой кислоты включает акриловую кислоту.
22. Композиция по п. 1, в которой твердый олигомер представляет собой аминную соль модифицированного акрилового сополимера, аммониевую соль модифицированного акрилового сополимера или их комбинацию.
23. Композиция по п. 1, в которой сополимер является сшитым.
24. Композиция по п. 23, в которой сополимер является сшитым с помощью ионной сшивки.
25. Композиция по любому из пп. 1-24, причем композиция является водной дисперсией, содержащей сополимер.
26. Композиция по п. 25, причем водная дисперсия обладает содержанием твердых веществ, равным не менее 50%.
27. Композиция по п. 26, причем композиция обладает вязкостью, равной от 40 сП до 5000 сП при 20°С.
28. Композиция асфальта, включающая композицию по любому из пп. 1-27.
29. Композиция дорожного покрытия, включающая композицию по любому из пп. 1-27.
30. Краска или покрытие, включающее композицию по любому из пп. 1-27.
31. Композиция связующего или покрытия для бумаги, включающая композицию по любому из пп. 1-27.
32. Клей, включающий композицию по любому из пп. 1-27.
33. Вспененный материал, включающий композицию по любому из пп. 1-27.
34. Порошок, включающий композицию по любому из пп. 1-24.
35. Способ получения сополимера, включающий:
полимеризацию гидрофобного мономера и/или газофазного мономера и твердого олигомера в водной среде.
36. Способ по п. 35, в котором стадия полимеризации представляет собой стадию эмульсионной полимеризации.
37. Способ уменьшения времени реакции при получении сополимера, включающий:
полимеризацию гидрофобного мономера и/или газофазного мономера и твердого олигомера с использованием эмульсионной полимеризации, причем время реакции уменьшается без повышения температуры или давления на стадии полимеризации по сравнению с такой же стадией полимеризации без твердого олигомера.
38. Способ снижения давления в реакции при получении сополимера, включающий:
полимеризацию гидрофобного мономера и/или газофазного мономера и твердого олигомера с использованием эмульсионной полимеризации, причем давление в реакции снижается без увеличения температуры или времени реакции на стадии полимеризации по сравнению с такой же стадией полимеризации без твердого олигомера.
39. Способ снижения температуры реакции при получении сополимера, включающий:
полимеризацию гидрофобного мономера и/или газофазного мономера и твердого олигомера с использованием эмульсионной полимеризации, причем температуру реакции снижают без увеличения давления или времени реакции на стадии полимеризации по сравнению с такой же стадией полимеризации без твердого олигомера.
40. Способ по любому из пп. 35-39, в котором стадия полимеризации дополнительно включает полимеризацию гидрофильного мономера.
41. Способ по п. 40, в котором гидрофильный мономер включает мономер карбоновой кислоты.
42. Способ по любому из пп. 35-39 или 41, в котором стадия полимеризации включает полимеризацию гидрофобного мономера.
43. Способ по п. 42, в котором гидрофобный мономер включает стирол, бутадиен, гидрофобный мономер на основе карбоновой кислоты или их смесь.
44. Способ по п. 43, в котором гидрофобный мономер включает стирол и гидрофобный мономер на основе (мет)акриловой кислоты.
45. Способ по п. 43, в котором гидрофобный мономер включает стирол и бутадиен.
46. Способ по п. 45, в котором стадия полимеризации включает полимеризацию 4-80% масс. стирола, 4-80% масс. бутадиена и 8-25% масс. твердого олигомера.
47. Способ по п. 46, в котором стадия полимеризации включает полимеризацию 25-59% масс. стирола, 25-59% масс. бутадиена и 8-25% масс. твердого олигомера.
48. Способ по любому из пп. 45-47, в котором стадия полимеризации включает полимеризацию 42-59% масс. бутадиена.
49. Способ по любому из пп. 35-39 или 43, в котором гидрофобный мономер представляет собой бутадиен.
50. Способ по любому из пп. 35-39, 41 или 43-47, в котором стадия полимеризации включает полимеризацию газофазного мономера.
51. Способ по п. 50, в котором газофазный мономер выбран из группы, включающей этилен, пропилен, изобутилен, винилхлорид, винилиденхлорид или их смесь.
52. Способ по п. 51, в котором газофазным мономером является этилен.
53. Способ по п. 52, в котором стадия полимеризации дополнительно включает полимеризацию винилацетата с гидрофобным мономером.
54. Способ по п. 53, в котором стадия полимеризации включает полимеризацию этилена и 81% масс. или менее винилацетата.
55. Способ по п. 54, в котором стадия полимеризации включает полимеризацию 16-41% масс. этилена, 41-67% масс. винилацетата и 8-25% масс. твердого олигомера.
56. Способ по любому из пп. 35-39, 41, 43-47 или 51-55, в котором твердый олигомер образован из винилароматического мономера.
57. Способ по п. 56, в котором винилароматический мономер выбран из группы, включающей стирол, α-метилстирол или их комбинацию.
58. Способ по п. 56, в котором твердый олигомер дополнительно образован из мономера карбоновой кислоты или ее соли или эфира.
59. Способ по п. 58, в котором мономером карбоновой кислоты является акриловая кислота.
60. Способ по любому из пп. 35-39, 41, 43-47, 51-55, в котором твердый олигомер основан на аминной соли модифицированного акрилового сополимера, аммониевой соли модифицированного акрилового сополимера или их комбинации.
61. Способ по любому из пп. 35-39, 41, 43-47, 51-55 или 57-59, дополнительно включающий сшивку сополимера.
62. Способ по п. 61, в котором стадия сшивки включает сшивку сополимера с помощью ионной сшивки.